단계 는 예 를 들 어 , 승화 - 기반 물리 적 증기 증착 을 통해 탄소 / 흑연 구조 에서 원소 황 의 함침 을 포함 한다 . 고체 황 의 승화 는 40 ℃ 보다 높 은 온도 에서 일어나 지만 , 상당히 및 실제 적 으로 유용 한 승화 속도 는 통상 적 으로 , 온도 가 100 ℃ 초과 ( 본 발명자 는 통상 적 으로 117 ~ 160 ℃ 를 사용 함 ) 일 때 까지 일어나 지 않 는다 . 통상 적 인 절차 에서 , 팽창 된 면간 공간 을 갖 는 탄소 / 흑연 구조 또는 나노 필라멘트 웹 은 유리 튜브 에서 시일 링 되 며 , 튜브 의 한 단부 에 고체 황이 정위 되 며 , 튜브 의 다른 단부 부근 에 웹 이 정위 된다 . 황 증기 노출 시간 은 통상 적 으로 , 수 분 내지 수 시간 이 었 다 .